정제 된 공중 합체 용액 을 , 7 . 99 g 의 NaHCO 3 및 11 . 59 ㎖ 의 아크릴 로 일 클로라이드 를 반응 에 사용 한 것 을 제외 하 고 는 실시 예 3 에 기재 된 바 와 동일 한 방식 으로 아크릴 화 하 였 다 . 생성물 을 투과 전도도 가 2 . 5 μ S / cm 미만 이 될 때 까지 10 kD 분자량 배제 막 을 사용 하 여 다시 한외 여과 로 정제 하 였 다 . 최종 거대 단량체 를 리포 필라 이제이 션 시켜 단리 하 였 다 .